Brevet FR2577807A1 — publié le 19860829

257780? La présente invention concerne un matériau chi- rurgical composite absorbable, un procédé de préparation d'un tel matériau, des prothèses résorbables réalisées à partir dudit matériau, ainsi que l'utilisation de telles prothèses pour la réparation des tissus et/ou des organes. Au cours des dernières décennies, des progrès remarquables ont été faits en chirurgie humaine et vété- rinaire. Ceci est principalement dû au développement de matières nouvelles mieux adaptées aux besoins spécifiques de cette discipline, ainsi qu'aux techniques chirurgicales elles-mêmes utilisant ces matières avec succès. Dans le domaine de la chirurgie réparatrice qui nous intéresse plus particulièrement, on a pu observer des améliorations notires relatives entre autres aux maté- riaux dits absorbables ou résorbables. On entend par "absorbables" ou "résorbables"' des matériaux qui sont progressivement dégradés lorsqu'ils sont introduits dans le corps humain ou animal. Cette dégrada- tion résulte de l'hydrolyse qui s'effectue au contact des tissus vivants en présence des enzymes protéolytiques que ceux-ci contiennent. Dans le texte qui suit, on utilisera indifféremment les termes "absorbable" ou "résorbable". On entend par chirurgie réparatrice l'ensemble des actes chirurgicaux qui tendent à restituer aux tissus et aux organes lésés, leur emplacement, leurs connexions avec les autres tissus et organes, et leur anatomie de façon aussi proche que possible de ceux qu'ils possèdent dans leur état physiologique normal. Pour atteindre cette réparation optimale, on comprend l'intérêt de disposer d'un matériau absorbable qui assiste, voire supplée, pendant un certain temps tout ou partie d'un tissu ou d'un organe endommagé, ledit matériau étant progressivement hydrolysé pour laisser place aux tissus naturels qui, dans le même temps, se seront consolidés et seront en bonne voie de cicatrisation. Le processus de cicatrisation d'une plaie peut en effet se diviser en trois phases. Une première phase consiste en une phase de latence d'une durée de 3 à 5 jours. Au cours de cette période, les tissus rapprochés et maintenus en place et au contact les uns des autres au moyen de "prothèses" en matériau absorbable, n'établis- sent aucune connexion entre eux et la plaie ne présente comme résistance que celle donnée par la "prothèse" absor- bable. Une seconde phase dite parfois phase de fibroplas- tie au cours de laquelle les tissus commencent à se souder les uns aux autres, peut s'étendre jusqu'au 10ème jour. Au cours de cette phase, la plaie commence à acquérir une certaine résistance propre qui croit rapidement au cours du temps. Une troisième phase enfin, est une phase de con- traction de la cicatrice. Il apparaît ainsi que les qualités essentielles que devrait posseder un tel matériau, seraient (i) une bonne tolérance par l'organisme, c'est-àdire n'entraîner aucun phénomène allergique et ne provoquer, ni ne favoriser aucune infection, (ii) une bonne résistance mécanique, no- tamment une bonne résistance à la traction, et (iii) une résorption graduelle et lente pendant la phase de latence et le début de la phase de fibroplastie de façon à ce que le matériau absorbable conserve une résistance suffi- sante par rapport à sa résistance mécanique initiale pen- dant toute cette période et que les tissus, en voie de cicatrisation, acquièrent une résistance propre leur per- mettant de prendre le relais du matériau absorbable. Il convient de préciser que le terme "prothèse" employé dans la présente description désigne de façon très générale tout matériel implanté dans le corps humain et/ou animal, destiné à assister et/ou remplacer tempo- rairement une structure physiologique - tissus, organes - momentanément déficiente. Parmi les prothèses les plus couramment utilisées en chirurgie, on peut citer les fils de ligature, les fils de suture, et d'un usage plus ré- cent les tissus ou tricots résorbables. L'objet de la présenteinvention se rapporte plus particulièrement à ces tissus ou tricots que l'on désigne par 'treillis" dans le reste de la description. Par "treillis", on entend tout produit textile présentant une structure générale semblable à celle d'une gaze, obtenu par assemblage de fils qui seront avantageusement de même nature que les fils de ligature ou suture habituel- lement utilisés en chirurgie, l'assemblage de ces fils pouvant être effectué par tout moyen connu tel que tres- sage, tissage, assemblage par tricot ou crochet, par exemple. De tels treillis trouvent leurs applications entre autres dans le traitement des larges expositions viscé- rales pour lesquelles ils permettent la contention des organes à vif, dans le traitement conservateur des reins et des rates traumatiques, ou comme substitut du péricarde apres certaines exérèses du cancer pulmonaire. Ces treillis, le plus souvent fabriqués par tissage ou tricottage de fils synthétiques résorbables classiques, présentent des qualités de tolérance par l'or- ganisme, de résistance mécanique et de vitesse de résorp- tion satisfaisantes en général. Cependant leur perméabi- lité, inhérente à leur structure en gaze et souhaitée dans les applications énoncées ci-avant, les empêchent d'être utilisés pour la réparation de tissus ou d'organes nécessitant le maintien d'une certaine étanchéité. En effet, dans le cas d'une éviscération par exemple, la perméabilité du treillis absorbable mis en place pour contenir efficacement les organes, constitue un atout sup- plémentaire puisqu'elle permet en plus l'évacuation du sang, pus ou autre sérosité s'écoulant ordinairement d'une plaie "fraichement" sdgnée. En revanche, si l'on désire utiliser un tel treillis pour la réparation d'une partie d'intestin, d'urètre ou pour réaliser l'anastomose de plusieurs vaisseaux entre eux par exemple, on comprend la nécessité de disposer d'un matériau résorbable étanche. C'est pourquoi la présente invention concerne un matériau chirurgical composite absorbable comprenant une armature essentiellement constituée de fils synthétiques résorbables, et une feuille de collagène reconstitué, ladite feuille étant stratifiée avec au moins une face de ladite armature en vue de combler de façon-étanche les interstices entre les fils synthétiques résorbables. Ainsi la feuille de collagène reconstitué qui est adjointe au treillis constitué par l'armature en fils synthétiques résorbables assemblés entre eux de façon appro- priée, détermine l'étanchéité du matériau chirurgical. Cette feuille peut également être réalisée en la même matière synthétique résorbable que les fils de l'armature, cepen- dant, on obtient alors un matériau empesé, rigide et cas- sant. On préfère utiliser du collagène reconstitué, subs- tance naturelle également dégradée par les tissus vivants. Celui-ci est fabriqué à partir du tendon de boeuf qui est surgelé, réduit sous forme de tranches très minces, soumis à un traitement chimique permettant d'obtenir un gel pur et homogène, et reconstitué en fibre solides par coagula- tion. Le collagène reconstitué, par rapport au collagène - matière première du "CATGUT" et fabriqué à partir de la sous-muqueuse de l'intestin grêle de mouton - constitue une matière de qualité plus homogène déterminant une vites- se d'adsorption uniforme. Outre le caractère d'étanchéité, la feuille de collagène reconstitué confère un autre avantage au maté- riau composite. Alors que le treillis seul, du fait qu'il consiste en un produit textile, présente une certaine élas- ticité, le matériau composite possède une stabilité de forme permettant la réalisation de prothèses tubulées ainsi qu'une manipulation du matériau plus aisée pur le praticien. De plus, on a découvert de façon surprenante qu'il résultait de la combinaison: feuille de collagène reconstitué / armature en fils synthétiques résorbables, des propriétés biologiques intéressantes de deux ordres amélioration de la résorbabilité d'une part, meilleure qualité des tissus réparés d'autre part. L'amélioration de la résorbabilité correspond en fait à un prolongement de celle-ci dans le temps. Ceci résulte du fait que le matériau chirurgical selon l'inven- tion est un matériau composite, c'est-à-dire qu'il est constitué de deux matières d'origine différente: la feuille de collagène reconstitué d'origine naturelle et le treil- lis d'origine synthétique. On comprend alors aisément qu'une fois au contact des tissus vivants, on observe une hydrolyse différentielle de chacun des deux constituants du matériau composite. Il semble que l'hydrolyse du colla- gène reconstitué soit la première à se produire. L'hydro- lyse des fils synthétiques intervient en second lieu, mais une fois qu'elle a débuté, elle se déroule très rapidement. En revanche, l'hydrolyse du collagène reconstitué est beau- coup plus lente et se poursuit bien après la dégradation totale des fils synthétiques. La combinaison selon l'inven- tion permet donc de disposer d'un matériau chirurgical absor- bable se dégradant graduellement et présentant ainsi une résistance mécanique suffisamment importante, en pourcentage de résistance mécanique initiale, pendant toute la phase de latence et la phase de fibroplastie. On sait en effet que le collagène possède une résistance à la traction exceptionnelle. A la fin de la phase de fibroplastie, les tissus corporels commencent à se cicatriser et prennent progressivement le relais du matériau chirurgical dont la dégradation se poursuit. Enfin, en comparant les tissus réparés contre un matériau synthétique et les tissus réparés contre un matériau composite conforme à la présente invention, on constate que la qualité de ces tissus est nettement meil- leure dans la deuxième hypothèse. En effet, lorsqu'on pose une prothèse en un matériau uniquement synthétique sur une plaie, on observe que les tissus une fois cicatrisés pré- sentent des zones de rétraction. On parle également de "per- te de matière". Ces phénomènes ne sont pas observés avec une prothèse en un matériau composite selon l'invention. Ceci est principalement dû à la présence du collagène recons- titué dontla nature particulière suscite la fibrose. Il se forme un tissu riche en fibres n'entraînant pas de phénomènes de rétraction. Selon un mode de réalisation de l'invention, l'ar- mature du matériau chirurgical consiste en un treillis de fils synthétiques résorbables à base d'un polymère de l'acide glycolique, encore appelé acide hydroxy-acétique. Les esters polyhydroxyacétiques ont été décrits entre autres dans les brevets américains n 2 668 162, n 2 758 987 et le brevet français n 1 412 957. Selon un mode de réalisation préféré de l'invention, les fils synthétiques résorbables dudit treillis sont en un copolymère d'acide glycolique et d'acide lactique. On uti- lisera de préférence un treillis VICRYL - polyglactine 910 qui est un copolymère comportant environ 90 % d'acide glycolique et environ 10 % d'acide lactique. La présente invention concerne également un procédé de préparation du matériau chirurgical composite absorbable en question. Ce procédé comprend les étapes suivantes: a) assemblage des fils synthétiques résorbables de façon appropriée pour confectionner l'armature désirée, b) préparation d'une dispersion de collagène reconstitué dans un solvant approprié, c) stratification de l'armature confectionnée en a) avec le collagène reconstitué,en induisant au moins une des faces de ladite armature avec la dispersion de collagOne reconstitué préparée en b), d) et dessication du matériau composite ainsi obtenu. Selon un mode de réalisation particulier de l'invention, le procédé comprend les étapes suivantes: a) confection d'un treillis de fils résorbables synthéti- ques en un copolymère d'acide glycolique et d'acide lactique, b) préparation d'un gel de collagène reconstitué dans un solvant approprié, c) stratification du treillis confectionné en a) avec le collagène reconstitué à l'état de gel, en disposant ledit treillis sur une surface non adhésive, en coulant sur le treillis une mince couche dudit gel, en laissant tremper, d) et en laissant sécher. Selon un autre mode particulier de réalisation de l'invention, le procédé comprend les étapes suivantes: a) confection d'un treillis de fils résorbables synthéti- ques en un copolymère d'acide glycolique et d'acide lactique, b) préparation d'un gel de collagène reconstitué dans un solvant approprié, c) stratification du treillis confectionné en a) avec le collagène reconstitué à l'état de gel, en étalant une mince couche dudit gel sur une surface non adhésive, en déposant sur cette couche ledit treillis, en laissant tremper, d) et en laissant sécher. De préférence, on utilisera un treillis VICRYiM- polyglactine 910 dont les fils constitués d'un copolymère d'acide glycolique et d'acide lactique, sont tricotés selon O10 un procédé spécial dit "interlock" évitant le démaillage. La taille des mailles peut varier. On pourra employer notamment une maille fine (n 9) ou une résille plus large (n 7). De préférence, le-.solvant utilisé pour la prépara- tion du gel de collagène reconstitué est de l'eau. Comme surface non adhésive, on peut utiliser une plaque de verre ou de métal ou de matière synthétique non adhésive; on emploie préférentiellement une plaque de verre. Enfin, la stratification décrite ici a lieu sur au moins une des faces de l'armature. Ceci signifie que le treillis qui présente une certaine épaisseur peut être stratifié sur une fraction de cette épaisseur ou sur la totalité de celle-ci - en recouvrant par exemple, a l'étape c), le treillis d'une couche supplémentaire de gel de collagêne reconstitué. Un autre objet de la présente invention consiste en une prothèse résorbable pour le renforcement temporaire des tissus du corps humain et/ou animal, réalisée à partir du matériau chirurgical composite décrit. Compte-tenu des propriétés particulières tant mécaniques:étanchéité, stabilité de forme, que biologique: néogénèse des tissus sans perte de matière, que présente ledit matériau, on réalisera de façon avantageuse des prothèses tubulées. Ainsi les applications préférées d'une prothèse selon l'invention consistent en leur Utilisation pour la réparation de tissus ou d'organes, notamment pour la réparation d'organes ayant une section tubulaire. Parmi les utilisations préférées, on peut citer: - la réparation de tout ou partie de l'appareil digestif, notamment tout ou partie du duodénum, du canal cholédoque ou d'intestins, - la réparation de tout ou partie de l'appareil urinaire, notamment tout ou partie d'uretères, d'urètre, l'anastomose de deux ou plusieurs vaisseaux sanguins entre eux. D'autres caractéristiques et avantages de l'invention apparaîtront à la lecture de la description qui va suivre, en se référant aux dessins annexés.Sur ces dessins: - les figures 1 et 2 représentent, à l'échelle agrandie, deux exemples de treillis VICRYi5polyglactine 910 utilisables comme armature pour le matériau selon 1 'invention, - la figure 3 représente une coupe schémati- que de la structure stratifiée d'un matériau chirurgical composite absorbable selon l'invention réalisé avec une armature telle que le treillis représenté à la figure 2, et selon AA représenté sur cette figure 2. La figure 1 représente les mailles d'un treillis = de VICRYL polyglactine 910 (maille 9) utilisé comme arma- ture. Les mailles de forme sensiblement triangulaires, d'environ 0,5 mm de côté sont disposées en rangées paral- lèles' chacune desdites rangées étant constituée de mail- les en organisation alternée. La figure 2 représente les mailles d'un treillis VICRYL polyglactine 910 (maille 7) utilisé comme armature. Les mailles hexagonales de dimension moyenne 2,5 x 1,7 en mm constituent un système hexagonal. Comme on le voit sur la figure 3, le nouveau matériau chirurgical selon l'invention est constitué d'un treillis 3 et d'une feuille de collagène reconstitué 1. Le collagène reconstitué 1, représenté par les hachures noie en imprégnant les fils 4 du treillis 3 solidaire de la feuille 2. Pour réaliser un tel matériau composite, on dispose sur une plaque de verre le treillis 3 et on coule par dessus un gel aqueux de collagène reconstitué. Le treillis 3 s'imprègne alors de collagène reconstitué qui noie les fils 4, dont le nombre représenté est arbitraire, et bouche les trous laissés par les mailles du treillis 3 en formant une feuille 2 solidaire du treillis 3 impré- gné, qui se trouve ainsi stratifié sur une fraction de son épaisseur. Dans un courant d'air, on déshydrate alors le matériau composite obtenu qui se sépare de la plaque de verre. La description précédente ne constitue qu'un exemple particulier de mise en oeuvre du procédé et de réalisation de l'invention, et ne saurait limiter la portée de celle-ci qui englobe toute variante reprenant des moyens équivalents. REVENDICATIONS 1. - Matériau chirurgical composite absorbable comprenant une armature essentiellement constituée de fils synthétiques résorbables, et une feuille de collagène reconstitué, ladite feuille étant stratifiée avec au moins une face de ladite armature en vue de combler de façon étanche les interstices entre les fils synthétiques résor- bables. 2. - Matériau chirurgical selon la revendication 1, caractérisé en ce que ladite armature consiste en un treillis de fils synthétiques résorbables à base d'un po- lymère de l'acide glycolique. 3. - Matériau chirurgical selon la revendication 2, caractérisé en ce que les fils synthétiques résorbables dudit treillis sont en un copolymère d'acide glycolique et d'acide lactique. 4. - Matériau chirurgical selon la revendication 3, caractérisé en ce que ledit treillis est un treillis VICRYL - polyglactine 910. 5. - Procédé depréparation d'un matériau chirur- gical selon la revendication 1-, caractérisé en ce qu'il comprend les étapes suivantes - a) assemblage des fils synthétiques résorbables de façon appropriée pour confectionner l'armature désirée, b) préparation d'une dispersion de collagène reconstitué dans un solvant approprié, c) stratification de l'armature confectionnée en a) avec le collagène reconstitué, en induisant au moins une des faces de ladite armature avec la dispersion de colla- gène reconstitué préparée en b), d) et dessication du matériau composite ainsi obtenu. 6. - Procédé selon.la revendication 5, caracté- risé en ce qu'il comprend les étapes suivantes: a) confection d'un treillis de fils résorbables synthéti- ques en un copolymère d'acide glycolique et d'acide lactique, b) préparation d'un gel de collagène reconstitué dans un solvant approprié, c) stratification du treillis confectionné en a) avec le collagène reconstitué l'état de gel, en disposant ledit treillis sur une surface non adhésive, en coulant sur le treillis une mince couche dudit gel, en laissant tremper, d) et en laissant sécher. 7. Procédé selon la revendication 5, caracté- risé en ce qu'il comporte les étapes suivantes: a) confection d'un treillis de fils résorbables synthéti- ques en un copolymère d'acide glycolique et d'acide lacti- que, b) préparation d'un gel de collagène reconstitué dans un solvant approprié, c) stratification du treillis confectionné en a) avec le collagène reconstitué à l'état de gel, en étalant une mince couche dudit gel-sur une surface non adhésive, en déposant sur cette couche ledit treillis, en laissant tremper, d) et en laissant sécher. 8. Prothèse résorbable pour le renforcement temporaire des tissus du corps humain et/ou animal, réalisée à partir du matériau chirurgical selon l'une des revendications précédentes. 9. Utilisation d'une prothèse selon la revendication 8 pour la réparation de tissus et d'organes. 10. Utilisation d'une prothèse selon la - revendication 9 pour la réparation d'organes de section tubulaire. 11. Utilisation d'une prothèse selon la revendication 10 pour la réparation de tout ou partie de l'appareil digestif, notamment tout ou partie du duodé- num, du canal cholédoque ou des intestins. 12. Utilisation d'une prothèse selon la reven- dication 10 pour la réparation de tout ou partie de l'appareil urinaire, notamment tout ou partie d'uretères ou d'urètre. 13. Utilisation d'une prothèse selon la revendi- cation O10 pour réaliser l'anastomose de deux ou plusieurs vaisseaux sanguins entre eux.